(57)【要約】  本発明は、−０．５から０．３の範囲のポアソン比を有する発泡体（ＦＡ）を製造する方法であって、ＤＩＮ  ＥＮ２９０５３により決定して、３０００から８０００Ｐａｓ／ｍの範囲の流動抵抗を有する発泡体（Ｆ１）を提供する工程、及び発泡体（Ｆ１）を、三軸圧縮を含む熱成形に供する工程を含み、発泡体（Ｆ１）が工程（ｉｉ）の前に網状化されない、方法に関する。本発明は、前記方法により得られる又は得ることができる発泡体、及び前記発泡体を、例えばエネルギー吸収装置として、好ましくは保護具、家具、クッションにおいて、改善されたすすぎ落とし挙動を有する洗浄装置において、靴底において、又は例えばイヤホン、耳栓又はダボにおいて使用する封止、絶縁又は固定するための材料として、又は吸音材として、使用する方法にも関する。【特許請求の範囲】
【請求項１】
−０．８から０．３の範囲のポアソン比を有する発泡体（ＦＡ）を製造する方法であって、工程（ｉ）及び（ｉｉ）：
（ｉ）  ＤＩＮ  ＥＮ２９０５３により決定して、３０００から８０００Ｐａｓ／ｍ２の範囲の流動抵抗を有する発泡体（Ｆ１）を提供する工程、
（ｉｉ）  発泡体（Ｆ１）を、三軸圧縮を含む熱成形に供する工程、
を含み、発泡体（Ｆ１）が工程（ｉｉ）の前に網状化されない、方法。
【請求項２】
前記熱成形を、０．３３から０．９の範囲で３方向すべてに線形圧縮比（ＬＣＲ）を用いて実行する、請求項１に記載の方法。
【請求項３】
工程（ｉｉ）が、温度（Ｔ１）での少なくとも１つの圧縮工程（Ｃ１）及び少なくとも１つの離型工程（Ｄ）を含む、請求項１又は２に記載の方法。
【請求項４】
前記発泡体（Ｆ１）が、３から２０ｇ／ｌの範囲の密度を有するメラミン及びホルムアルデヒドをベースとする発泡体である、請求項１から３のいずれか一項に記載の方法。
【請求項５】
前記発泡体（Ｆ１）が、１：１から１：３の範囲の比のメラミン及びホルムアルデヒドをベースとする発泡体である、請求項１から４のいずれか一項に記載の方法。
【請求項６】
前記熱成形を１２０から２６０℃の範囲の温度で実行する、請求項１から５のいずれか一項に記載の方法。
【請求項７】
前記発泡体（Ｆ１）が、１０から１５０ｇ／ｌの範囲の密度を有するポリウレタン発泡体である、請求項１から３のいずれか一項に記載の方法。
【請求項８】
前記発泡体（Ｆ１）が、１３０％を超える吸水率を有するポリウレタン発泡体である、請求項１から３又は７のいずれか一項に記載の方法。
【請求項９】
前記熱成形を１２０から２４０℃の温度範囲で実行する、請求項１から３又は７又は８のいずれか一項に記載の方法。
【請求項１０】
請求項１から９のいずれか一項に記載の方法によって得られる又は得ることができる発泡体。
【請求項１１】
前記発泡体のポアソン比が−０．４から０の範囲である、請求項１０に記載の発泡体。
【請求項１２】
請求項１０又は１１に記載の発泡体、又は請求項１から９のいずれか一項に記載の方法によって得られる又は得ることができる発泡体を、エネルギー吸収装置として、好ましくは保護具、家具、クッション、改善されたすすぎ落とし挙動を有する洗浄装置において、靴底において、又は例えばイヤホン、耳栓又はダボにおいて使用する封止、絶縁又は固定するための材料として、又は吸音材として、使用する方法。
【発明の詳細な説明】
【技術分野】
【０００１】
本発明は、−０．８から０．３の範囲のポアソン比を有する発泡体（ＦＡ）を製造する方法であって、ＤＩＮ  ＥＮ２９０５３により決定して、３０００から８０００Ｐａｓ／ｍ２の範囲の流動抵抗を有する発泡体（Ｆ１）を提供する工程、及び発泡体（Ｆ１）を、三軸圧縮を含む熱成形に供する工程を含み、発泡体（Ｆ１）が工程（ｉｉ）の前に網状化されない、方法に関する。本発明は、前記方法により得られる又は得ることができる発泡体、及び前記発泡体を、例えばエネルギー吸収装置として、好ましくは保護具、家具、クッションにおいて、改善された洗浄又はすすぎ落とし挙動を有する洗浄装置において、靴底において、又は例えばイヤホン、耳栓又はダボにおいて使用する封止、絶縁又は固定するための材料として、又は吸音材（acoustic material）として、使用する方法にも関する。
【背景技術】
【０００２】
負のポアソン比を有する発泡体は、オーセチック（auxetic）発泡体としても既知である。オーセチック発泡体を製造するための方法は、最新技術から既知である。負のポアソン比によって特徴付けられるオーセチック材料を製造するための既知の方法は、例えばＷＯ８８／００５２３Ａ１に開示されているように、網状化されたポリマー発泡体から出発する。これは、発泡体のセル構造が熱成形工程の前に変更されることを意味する。これにより追加の方法の工程がもたらされ、方法全体の効率が低下する。
【発明の概要】
【発明が解決しようとする課題】
【０００３】
本発明の目的の１つは、最新技術から出発して、低いポアソン比を有する、好ましくは負のポアソン比を有する発泡体を製造する方法であって、効率的で、大規模に適用することができる方法を提供することである。さらに、本発明の目的は、低いポアソン比を有する、好ましくは負のポアソン比を有する発泡体を提供することである。
【課題を解決するための手段】
【０００４】
本発明によれば、この目的は、−０．８から０．３の範囲のポアソン比を有する発泡体（ＦＡ）を製造する方法であって、工程（ｉ）及び（ｉｉ）：
（ｉ）  ＤＩＮ  ＥＮ２９０５３により決定して、３０００から８０００Ｐａｓ／ｍ２の範囲の流動抵抗を有する発泡体（Ｆ１）を提供する工程、
（ｉｉ）  発泡体（Ｆ１）を、三軸圧縮を含む熱成形に供する工程、
を含み、発泡体（Ｆ１）が工程（ｉｉ）の前に網状化されない、方法
によって解決される。
【０００５】
驚くべきことに、ＤＩＮ  ＥＮ２９０５３により決定して、３０００から８０００Ｐａｓ／ｍ２の範囲の流動抵抗を有する発泡体は、事前に発泡体を網状化することなく熱成形工程に供することができ、０．８から０．３の範囲の、複数の実施形態においては０未満のポアソン比を有する発泡体をもたらすことが見出された。また、発泡体の連続気泡の特徴性が高いほど、変換後に観察されるオーセチック挙動が大きいことも見出された。
【発明を実施するための形態】
【０００６】
本発明によれば、工程（ｉ）により、ＤＩＮ  ＥＮ２９０５３により決定して、３０００から８０００Ｐａｓ／ｍ２の範囲の流動抵抗を有する発泡体（Ｆ１）が提供される。適した発泡体は、原則として最新技術から既知であり、適した発泡体の構造及び化学的性質は、広範囲に変化し得る。次いで発泡体（Ｆ１）を、本発明の方法の工程（ｉｉ）により、三軸圧縮を含む熱成形に供する。発泡体（Ｆ１）は、本発明による工程（ｉｉ）の前に網状化されない。本発明によれば、発泡体（Ｆ１）は、方法の間に適用される温度範囲で安定でなければならない。好ましくは、発泡体（Ｆ１）は、２６０℃までの温度範囲で、例えば２０℃から２６０℃の範囲で安定である。さらに、発泡体（Ｆ１）は一般に熱成形に適していなければならず、すなわち、発泡体（Ｆ１）は、工程（ｉｉ）による熱成形の条件下で、軟質であるべきである。
【０００７】
本発明によれば、発泡体（Ｆ１）は、発泡体のセル構造に関連する、ＤＩＮ  ＥＮ２９０５３により決定して、３０００から８０００Ｐａｓ／ｍ２の範囲の流動抵抗によって特徴付けられる。好ましくは、発泡体（Ｆ１）の流動抵抗は、ＤＩＮ  ＥＮ２９０５３により決定して、３５００から７５００Ｐａｓ／ｍ２の範囲であり、より好ましくはＤＩＮ  ＥＮ２９０５３により決定して、４０００から７０００Ｐａｓ／ｍ２の範囲であり、特に、ＤＩＮ  ＥＮ２９０５３により決定して、４２００から６６００Ｐａｓ／ｍ２の範囲である。
【０００８】
本発明の方法の工程（ｉｉ）において、発泡体（Ｆ１）を熱成形に供する。本発明の文脈において、熱成形という用語は、高温での発泡体の形成を含む、及び異なる温度での複数の工程も含み得る処理を意味する。
【０００９】
熱成形は一般に、発泡体の三軸圧縮及び加熱を含む。発泡体は、例えば、熱機械的な方法を使用して変換されてよい。変換されていない発泡体は、変換前に、長さＬ及び幅Ｗの寸法を有する正方形断面の直方体の形態であり得る。線形圧縮比（圧縮から非圧縮の寸法）ＬＣＲを定義し、変換用型、例えば内部寸法ＬＣＲｘＬ及びＬＣＲｘＷの金属製変換用型に発泡体を挿入することにより、変換の間に３方向すべてに用いてよい。発泡体を変換用型に挿入する際の表面のしわを最小限に抑えるために、必要に応じて潤滑剤を用いてよい。発泡体を挿入したら、エンドタブ（end tab）を型の端に適用することができる。
【００１０】
適した圧縮比（ＬＣＲ）は、例えば０．３３から０．９の範囲、好ましくは０．４から０．８５の範囲、より好ましくは０．５から０．８の範囲である。従って、さらなる実施形態によれば、本発明は、熱成形を、０．３３から０．９の範囲で３方向すべてに線形圧縮比（ＬＣＲ）を用いて実行する、上記で開示した方法にも関する。
【００１１】
適した圧縮機器は例えば、従来の発泡体を支持するための、例えば２つの側方圧縮プレートなどの対のプレート、及び上から下へのプレートを備えた、基部を有し得る。
【００１２】
プレス温度及びプレス圧力は、プレス時間全体にわたって一定でよく、又は適した態様で変化させてもよい。一般に、成形は一定の条件下で行うが、特に、大きな部品又は複雑な形状を有する部品の場合は、温度又は圧力プログラムも有利であり得る。
【００１３】
好ましい手順によれば、高密度化は４段階からなり得る。第一に、機器をオーブン内で特定の温度に予熱する。第二に、機器をオーブンから取り出し、完全に硬化したポリマー発泡体を装置の圧縮プレートの間に配置する。第三に、発泡体を、例えば対のプレートを使用して手動で、及び例えば、１枚の側方プレートが発泡体を水平方向に内へ押してから、隣接する側方プレートがその動作を繰り返すことによって、圧縮する。型内に残っている間、圧縮された発泡体は、次いでオーブン中一定の時間で、加熱し硬化させる。最後に、型をオーブンから取り出し、すぐに開いて、発泡体を周囲温度にさらす。元のポリマーセル構造の低い密度がマイクロセル構造中に維持されて、高温の空気が容易に交換されるので、圧縮された発泡体を急速に冷却することが可能である。
【００１４】
従って、さらなる実施形態によれば、本発明は、工程（ｉｉ）が、温度（Ｔ１）での少なくとも１つの圧縮工程（Ｃ１）及び少なくとも１つの離型工程（Ｄ）を含む、上記で開示した方法にも関する。
【００１５】
本発明によれば、本方法はまた、異なる温度での２つ以上の圧縮工程及び２つ以上の離型工程を含み得る。
【００１６】
本発明によれば、三軸圧縮の工程は変化し得、例えば発泡体の厚さに適合させてよい。
【００１７】
一実施形態によれば、工程（ｉｉ）は、例えば、温度（Ｔ１）での１つの圧縮工程（Ｃ１）、温度（Ｔ２）での第２の圧縮工程（Ｃ２）、及び温度（Ｔ３）での第３の圧縮工程（Ｃ３）を含み得る。本方法はまた、１つ以上の離型工程又は温度処理も含み得る。
【００１８】
方法の工程（ｉｉ）は、例えば、１から３０分の範囲の時間（ｔ１）１２０から２６０℃の範囲の温度（Ｔ１）で実行される第１の圧縮工程（Ｃ１）、１２０から２６０℃の範囲の温度（Ｔ１’）での離型工程（Ｄ１）、１から２５分の範囲の時間（ｔ２）１２０から２６０℃の範囲の温度（Ｔ２）で実行される第２の圧縮工程（Ｃ２）、１２０から２６０℃の範囲の温度（Ｔ２’）での第２の離型工程（Ｄ２）、１から３０分の範囲の時間（ｔ３）５０から１５０℃の範囲の温度（Ｔ３）で実行される第３の圧縮工程（Ｃ３）、及び５０から１５０℃の範囲の温度（Ｔ３’）での第３の離型工程（Ｄ３）を包含し得る。
【００１９】
好ましくは、（Ｔ１）、（Ｔ１’）、（Ｔ２）及び／又は（Ｔ２’）は、１５０から２２０℃の範囲であり、及び（Ｔ３）及び／又は（Ｔ３’）は、好ましくは７０から１２０℃の範囲である。
【００２０】
しかしながら、本発明は、工程（ｉｉ）が、より少ない圧縮工程、例えば２つの圧縮工程を含む実施形態も包含する。さらなる実施形態によれば、方法の工程（ｉｉ）は、例えば、１から３０分の範囲の時間（ｔ１）１２０から２６０℃の範囲の温度（Ｔ１）で実行される第１の圧縮工程（Ｃ１）、１２０から２６０℃の範囲の温度（Ｔ１’）での離型工程（Ｄ１）、１から３０分の範囲の時間（ｔ２）５０から１５０℃の範囲の温度（Ｔ２）で実行される第２の圧縮工程（Ｃ２）、及び５０から１５０℃の範囲の温度（Ｔ２’）での第２の離型工程（Ｄ２）を包含し得る。
【００２１】
好ましくは、（Ｔ１）及び/又は（Ｔ１’）は、１５０から２２０℃の範囲であり、及び（Ｔ２）は、好ましくは７０から１２０℃の範囲である。
【００２２】
適した発泡体（Ｆ１）は、ＤＩＮ  ＥＮ２９０５３により決定して、３０００から８０００Ｐａｓ／ｍ２の範囲の流動抵抗を有する。適した発泡体は、例えばメラミン及びホルムアルデヒドをベースとする発泡体、特に、３から２０ｇ／ｌの範囲の、好ましくは５から１３ｇ／ｌの範囲の密度を有する、より好ましくは７から１１ｇ／ｌの範囲の密度を有するメラミン及びホルムアルデヒドをベースとする発泡体である。従って、一実施形態によれば、本発明は、発泡体（Ｆ１）が、３から２０ｇ／ｌの範囲の、好ましくは５から１３ｇ／ｌの範囲の密度を有するメラミン及びホルムアルデヒドをベースとする発泡体である、上記で開示した方法にも関する。
【００２３】
メラミン／ホルムアルデヒド縮合物をベースとする連続気泡の弾性発泡体及びそれらの製造方法は、原則として、最新技術から既知である。
【００２４】
適した発泡体は、例えば、０．３を超えるメラミン：ホルムアルデヒドのモル比を有するメラミン／ホルムアルデヒド予備縮合物（precondensate）から製造され得る。これは、それ自体既知の方法で行われ、例えば、ＷＯ０１／９４４３６に記載されている。例えば、メラミン／ホルムアルデヒド予備縮合物は、出発物質として使用され得る。メラミン／ホルムアルデヒド縮合物は、メラミンに加えて、最大で５０質量％まで、好ましくは最大で２０質量％までの修飾化合物、及びホルムアルデヒドに加えて、最大で５０質量％まで、好ましくは最大で２０質量％までの他のアルデヒドを、縮合した単位の形態で含有し得る。修飾されていないメラミン／ホルムアルデヒド縮合物が特に好ましい。適した修飾化合物の例は、アルキル−及びアリール−置換メラミン、尿素、ウレタン、カルボキサミド、ジシアンジアミド、グアニジン、スルフリルアミド、スルホンアミド、脂肪族アミン、グリコール、フェノール及びそれらの誘導体である。使用し得る他のアルデヒドは、例えば、アセトアルデヒド、トリメチロールアセトアルデヒド、アクロレイン、ベンズアルデヒド、フルフラール、グリオキサール、グルタルアルデヒド、フタルアルデヒド及びテレフタルアルデヒドである。メラミン／ホルムアルデヒド縮合物のさらなる詳細は、Ｈｏｕｂｅｎ−Ｗｅｙｌ、Ｍｅｔｈｏｄｅｎ  ｄｅｒ  ｏｒｇａｎｉｓｃｈｅｎ  Ｃｈｅｍｉｅ、第１４／２巻、１９６３年、第３１９から４０２頁に見出される。
【００２５】
メラミン：ホルムアルデヒドのモル比は、メラミンの量及びホルムアルデヒドの量の商として定義され、本発明によれば、０．３より大きい（すなわち、１：３）。それは好ましくは１（すなわち１：１）から０．５（すなわち１：２）、特に０．７６９（すなわち１：１．３）から０．５５６（すなわち１：１．８）である。
【００２６】
一般に、乳化剤又は乳化剤混合物の添加は、発泡剤を乳化するため、及び発泡体を安定させるために必要である。アニオン性、カチオン性及び非イオン性界面活性剤及びそれらの混合物が、乳化剤として使用され得る。適したアニオン性界面活性剤は、ジフェニレンオキシドスルホネート、アルカン−及びアルキルベンゼンスルホネート、アルキルナフタレンスルホネート、オレフィンスルホネート、アルキルエーテルスルホネート、脂肪アルコールスルフェート、エーテルスルフェート、アルファ−スルホ脂肪エステル、アシルアミノアルカンスルホネート、アシルイセチオネート、アルキルエーテルカルボキシレート、Ｎ−アシルサルコシネート、アルキル及びアルキルエーテルホスフェートである。アルキルフェノールポリグリコールエーテル、脂肪アルコールポリグリコールエーテル、脂肪酸ポリグリコールエーテル、脂肪酸アルカノールアミン、ＥＯ／ＰＯブロックコポリマー、アミンオキシド、リセリル脂肪エステル、ソルビタンエステル及びアルキルポリグルコシドが、非イオン性界面活性剤として使用され得る。使用され得るカチオン性乳化剤は、アルキルトリアンモニウム塩、アルキルベンジルジメチルアンモニウム塩及びアルキルピリジニウム塩である。乳化剤は、好ましくは、樹脂に基づいて０．２から５質量％の量で添加される。
【００２７】
メラミン樹脂溶液から発泡体を製造するために、前記溶液は、発泡体の所望の密度に応じた量の乳化された発泡剤を含有しなければならない。原則として、物理的及び化学的発泡剤の両方が新規方法で使用され得る。可能な物理的発泡剤は、例えば、液体形態の、炭化水素、ハロゲン化した、特にフッ素化した、炭化水素、アルコール、エーテル、ケトン及びエステル、又はガスとしての空気及びＣＯ２である。適した化学的発泡剤の例は、水との混合物としてのイソシアネート（ＣＯ２が有効な発泡剤として放出される）、さらに、同様にＣＯ２を生成する酸との混合物としての炭酸塩及び重炭酸塩、及びアゾジカルボキサミドなどのアゾ化合物である。本発明の好ましい実施形態では、樹脂に基づいて１から４０質量％の、０から８０℃の沸点を有する物理的発泡剤を、水溶液又は分散液に添加する。ペンタンの場合、好ましくは５から１５質量％である。
【００２８】
使用する硬化剤は、メラミン樹脂のさらなる縮合を触媒する酸性化合物である。量は、樹脂に基づいて０．０１から２０質量％、好ましくは０．０５から５質量％である。無機酸及び有機酸、例えば塩酸、硫酸、リン酸、硝酸、ギ酸、酢酸、シュウ酸、トルエンスルホン酸、アミドスルホン酸及び酸無水物が適している。
【００２９】
成形品の使用に応じて、水溶液又は分散液はさらなる添加剤を含まなくてもよい。しかしながら、いくつかの目的のために、樹脂に基づいて最大で２０質量％まで、好ましくは１０質量％未満の従来の添加剤、例えば染料、防炎剤、ＵＶ安定剤、及び燃焼ガス毒性を低減するための又は炭化を促進するための組成物などを、添加することが有利であり得る。発泡体は一般に開放気孔であり、水を吸収することができるので、いくつかの意図された使用では、０．２から５質量％の量で防水剤を添加する必要があり得る。例えば、パラフィン分散液、シリコーン分散液及びフルオロアルカン分散液、特にそれらの乳濁液が適している。
【００３０】
予備縮合物及び溶媒の混合物中のメラミン／ホルムアルデヒド予備縮合物の濃度は、５５から８５質量％、好ましくは６３から８０質量％の広い制限内で変化し得る。予備縮合物及び溶媒の混合物の好ましい粘度は、１から３０００ｍＰａｓ、好ましくは５から２０００ｍＰａｓである。
【００３１】
添加剤は、メラミン樹脂の水溶液又は分散液と均一に混合され、必要に応じて、加圧下で発泡剤を強制的に入れることも可能である。しかしながら、固体、例えば噴霧乾燥したメラミン樹脂から出発し、次いでこれを乳化剤、硬化剤及び発泡剤の水溶液と混合することも可能である。成分との混合は、例えば、押出機中で実行することができる。混合後、溶液又は分散液をダイから排出し、その直後に加熱して発泡させる。
【００３２】
発泡剤含有溶液又は分散液の加熱は、原則として、とりわけ、ＥＰ−Ａ１７６７１に記載されているように、高温の空気、蒸気、高周波放射線への曝露又はマイクロ波放射線への曝露により、又は反応熱を利用することにより、実行することができる。しかしながら、好ましくは、必要な加熱は、ＥＰ−Ａ３７４７０によると、超高周波放射線への曝露によって実行される。この誘電性放射線の場合、原則として、周波数範囲０．２から１００ＧＨｚのマイクロ波を用いることが可能である。工業用には、０．９１５、２．４５、及び５．８ＧＨｚの周波数が利用可能であり、２．４５ＧＨｚが特に好ましい。誘電性放射線の放射線源はマグネトロンであり、複数のマグネトロンと同時に曝露を行うことも可能である。放射線への曝露の間、電磁界分布が非常に均一であることを確実にしなければならない。便宜的には、放射線への曝露は、溶液又は分散液中の水１ｋｇに基づいて、溶液又は分散液の電力消費が５から２００ｋＷ、好ましくは９から１２０ｋＷであるように実行される。消費電力がより低い場合、発泡は起こらず、混合物は硬化するのみである。手順が好ましい範囲内で行われる場合、消費電力が大きいほど混合物はいっそう急速に発泡し、水１ｋｇあたり約２００ｋＷを超えると、発泡速度は実質的に増加しなくなる。
【００３３】
発泡させる混合物の放射線への曝露は、通常、混合物が発泡ダイから出た直後に行う。温度上昇及び発泡剤の蒸発の結果として発泡している混合物は、例えば、発泡体を成形するための長方形のチャネルを形成する回転ベルト上に適用される。通常はスラブに分割される発泡ストランドが、通常は得られる。
【００３４】
得られた発泡体は、本発明の工程（ｉ）で使用することができ、又は本発明の方法に供する前に処理してもよい。適した処理工程は、アニーリング又は硬化工程を含み得る。
【００３５】
本発明の方法で使用し得るメラミン及びホルムアルデヒドをベースとする発泡体の特性は、広範囲に変化し得る。メラミン対ホルムアルデヒドの比は、例えば１：１から１：３の範囲、好ましくは１：１．５から１：２．５の範囲であり得る。従って、さらなる実施形態によれば、本発明は、発泡体（Ｆ１）が１：１から１：３の範囲の比のメラミン及びホルムアルデヒドをベースとする発泡体である、上記で開示した方法にも関する。
【００３６】
発泡体（Ｆ１）がメラミンからホルムアルデヒドをベースとする発泡体である場合、熱成形は、好ましくは１２０から２６０℃、より好ましくは１６０から２２０℃の範囲の温度で実行される。従って、さらなる実施形態によれば、本発明は、熱成形を１２０から２６０℃の範囲の温度で実行する、上記で開示した方法にも関する。
【００３７】
本発明の方法で使用し得る発泡体の別の群は、ポリウレタン発泡体である。適した発泡体の特性は、広範囲に変化し得る。特に適しているのは、１０から１５０ｇ／ｌの範囲の密度を有するポリウレタン発泡体である。従って、さらなる実施形態によれば、本発明は、発泡体（Ｆ１）が、１０から１５０ｇ／ｌの範囲の密度を有するポリウレタン発泡体である、上記で開示した方法にも関する。
【００３８】
適した発泡体は、原則として、最新技術から既知である。適した低密度軟質ポリウレタン発泡体は、例えば、有機及び／又は修飾された有機ポリイソシアネート（ａ）を特定のポリエーテルオール混合物（ｂ）と、及び必要に応じて、イソシアネートに対して反応性の水素原子を有するさらなる化合物（ｃ）と、水及び／又は発泡剤（ｄ）、特定のゲル触媒／発泡触媒比を有する触媒（ｅ）、及び必要に応じてさらなる助剤及び添加剤（ｆ）の存在下で、反応させることにより得られ得る。
【００３９】
有機及び／又は修飾された有機ポリイソシアネート又はプレポリマーを、より高官能の及び少なくとも２個の反応性水素原子を有する化合物、例えばポリオキシアルキレンポリアミン及び／又は好ましくは有機ポリヒドロキシ化合物、特に３００から６０００の分子量を有するポリエーテルオール又はポリエステルオールと、及び必要に応じて、最大で４００までの分子量を有する鎖延長剤及び／又は架橋剤と、触媒、発泡剤、防炎剤、助剤及び／又は添加剤の存在下で反応させて、軟質ポリウレタン発泡体を製造することは、既知であり、広く記載されている。軟質ポリウレタン発泡体の製造の概説は、例えば、Ｋｕｎｓｔｓｔｏｆｆ−Ｈａｎｄｂｕｃｈ、第ＶＩＩ巻、Ｐｏｌｙｕｒｅｔｈａｎｅ、第１版、１９６６年、Ｒ．Ｖｉｅｗｅｇ博士及びＡ．Ｈｏｃｈｔｌｅｎ博士編集、及び第２版、１９８３年、及び第３版、１９９３年、各場合ともＧ．Ｏｅｒｔｅｌ博士（Ｃａｒｌ  Ｈａｎｓｅｒ  Ｖｅｒｌａｇ、ミュンヘン）編集、に見出される。
【００４０】
特に軟質ポリウレタン発泡体の場合、水を発泡剤として使用することが好ましい。対応するイソシアネートとの反応において、尿素が、剛性決定特性を形成し、且つその大部分を担う。特に水を添加する方法及び使用する水の量が、発泡特性にとって非常に重要であることは理解可能であり、明白である。
【００４１】
特に適したポリウレタン発泡体は、有機及び／又は修飾された有機ポリイソシアネート（ａ）をポリエーテルオール混合物（ｂ）と、及び必要に応じて、イソシアネートに対して反応性の水素原子を有するさらなる化合物（ｃ）と、水及び／又は他の発泡剤（ｄ）、触媒（ｅ）、及び必要に応じて、さらなる助剤及び添加剤（ｆ）の存在下で反応させることにより製造し得、ここでポリエーテルオール混合物（ｂ）は、
ｂ１）プロピレンオキシド及び／又はブチレンオキシド及びエチレンオキシドをベースとし、使用するアルキレンオキシドの総量に基づいて４０質量％を超えるエチレンオキシド含有量、２０から１００ｍｇＫＯＨ／ｇのＯＨ価、及び２０％を超える一級ＯＨ基の含有量を有する、少なくとも１種の二官能又は多官能ポリエーテルオール、及び
ｂ２）プロピレンオキシド及び／又はブチレンオキシド、及び必要に応じてエチレンオキシドをベースとし、エチレンオキシド含有量が４０質量％以下であり、２５ｍｇＫＯＨ／ｇを超えるＯＨ価を有する、少なくとも１種の二官能又は多官能ポリエーテルオール、からなり、
成分（ｂ）から（ｆ）の総質量に基づいて最大で１５質量％までの量の水、及びゲル触媒及び発泡触媒の混合物を使用し、発泡は２０から１２０の指数範囲で行われる。指数は、ヒドロキシル基のイソシアネート基に対する比を定義する。すなわち、それぞれ、１：１の比は１００の指数として定義され、過剰なヒドロキシル基は指数＜１００として定義され、過剰のイソシアネートは指数＞１００として定義される。
【００４２】
本発明により使用するポリオール混合物における成分に関して、以下を述べることができる：
成分（ｂ１）は、プロピレンオキシド及び／又はブチレンオキシド及びエチレンオキシドをベースとし、各場合とも使用するアルキレンオキシドの総量に基づいて、４０質量％を超える、好ましくは６０質量％を超えるエチレンオキシド含有量、２０から１２０ｍｇＫＯＨ／ｇ、好ましくは３０から６０ｍｇＫＯＨ／ｇのＯＨ価、及び２０％を超える、好ましくは４０から８５％の一級ＯＨ基の含有量を有する、少なくとも１種の二官能又は多官能ポリエーテルオールからなる。
【００４３】
例えば、以下は（ｂ１）としてこの目的に適している：開始剤としてのエチレングリコール、グリセロール又はトリメチロールプロパンをベースとし、エチレンオキシドブロックを有する又はランダムに組み込まれたエチレンオキシドを有する、ポリエーテルオール。グリセロールをベースとし、エチレンオキシドエンドキャップを有するポリエーテルオールを使用することが好ましいが、プロピレンオキシドエンドキャップも使用され得る。
【００４４】
ポリエーテルオール（ｂ１）は、好ましくは、各場合とも成分（ｂ）の総質量に基づいて、５０質量％を超える、特に６０から９０質量％の量で使用される。
【００４５】
成分（ｂ２）は、プロピレンオキシド及び／又はブチレンオキシド、及び必要に応じてエチレンオキシドをベースとし、エチレンオキシド含有量が４０質量％以下であり、２５ｍｇＫＯＨ／ｇを超える、好ましくは４０ｍｇＫＯＨ／ｇを超えるＯＨ価を有する、少なくとも１種の二官能又は多官能ポリエーテルオールからなる。
【００４６】
例えば、以下は（ｂ２）としてこの目的に適している：プロピレングリコール、グリセロール、トルエンジアミン及びソルビトール及びプロピレンオキシドをベースとするポリエーテルオール。エチレンオキシドは、最大で４０質量％までの量で組み込まれ得る。開始剤としてプロピレングリコールを有するプロピレンオキシドをベースとするポリエーテルアルコールを使用することが好ましい。
【００４７】
ポリエーテルオール（ｂ２）は、各場合とも成分（ｂ）の総質量に基づいて、３０質量％未満、特に１０から２０質量％の量で使用することが好ましい。
【００４８】
前記ポリエーテルオールは、例として以下にさらに記載するように、既知の方法により製造される。
【００４９】
適した軟質ポリウレタン発泡体は、有機及び／又は修飾された有機ポリイソシアネート（ａ）を上記のポリエーテルオール混合物（ｂ）と、及び必要に応じて、イソシアネートに対して反応性の水素原子を有するさらなる化合物（ｃ）と、水及び／又は他の発泡剤（ｄ）、触媒（ｅ）、及び必要に応じて、さらなる助剤及び添加剤（ｆ）の存在下で反応させることにより製造する。
【００５０】
一般に、発泡体は２０から１２０、好ましくは６０から１１０の指数で製造される。
【００５１】
使用し得るさらなる出発成分に関して、以下を具体的に述べることができる：
新規ポリウレタンの製造に適した有機ポリイソシアネート（ａ）は、それ自体既知の脂肪族、脂環式、芳香脂肪族及び好ましくは芳香族の多官能イソシアネートである。
【００５２】
特定の例は、アルキレンラジカル中に４から１２個の炭素原子を有するアルキレンジイソシアネート、例えばドデカン１，１２−ジイソシアネート、２−エチルテトラメチレン１，４−ジイソシアネート、２−メチルペンタメチレン１，５−ジイソシアネート、テトラメチレン１，４−ジイソシアネート、及び好ましくはヘキサンメチレン１，６−ジイソシアネート；脂環式ジイソシアネート、例えばシクロヘキサン１，３−及び１，４−ジイソシアネート、及びこれらの異性体の任意の所望の混合物、１−イソシアナト−３，３，５−トリメチル−５−イソシアナトメチルシクロヘキサン（ＩＰＤＩ）、ヘキサヒドロトリレン２，４−及び２，６−ジイソシアネート、及び対応する異性体混合物、ジシクロヘキシルメタン４，４’−、２，２’−及び２，４’−ジイソシアネート、及び対応する異性体混合物、及び好ましくはジイソシアネート及びポリイソシアネート、例えばトリレン２，４−及び２，６−ジイソシアネート、及び対応する異性体混合物、ジフェニルメタン４，４’−、２，４’−及び２，２’−ジイソシアネート、及び対応する異性体混合物、ジフェニルメタン４，４’−及び２，４’−ジイソシアネートの混合物、ポリフェニルポリメチレンポリイソシアネート、ジフェニルメタン４，４’−、２，４’−及び２，２’−ジイソシアネートの混合物及びポリフェニルポリメチレンポリイソシアネート（粗ＭＤＩ）、及び粗ＭＤＩ及びトリレンジイソシアネートの混合物である。有機ジイソシアネート及びポリイソシアネートは、個別に又はそれらの混合物の形態で使用することができる。
【００５３】
トリレンジイソシアネート、ジフェニルメタンジイソシアネート異性体の混合物、ジフェニルメタンジイソシアネート及び粗ＭＤＩ、又はトリレンジイソシアネートとジフェニルメタンジイソシアネート及び／又は粗ＭＤＩとの混合物を使用することが好ましい。３０質量％を超えるジフェニルメタン２，４’−ジイソシアネートを含有する混合物を使用することが、特に好ましい。
【００５４】
修飾された多官能イソシアネート、すなわち、有機ジイソシアネート及び／又はポリイソシアネートの化学反応によって得られる生成物も、しばしば使用される。例は、エステル、ウレア、ビウレット、アロファネート、カルボジイミド、イソシアヌレート、ウレトジオン及び／又はウレタン基を含有するジイソシアネート及び／又はポリイソシアネートである。特定の例は、ウレタン基を含有し、総質量に基づいて４３から１５質量％、好ましくは３１から２１質量％のＮＣＯ含有量を有する有機、好ましくは芳香族のポリイソシアネート、例えば低分子量のジオール、トリオール、ジアルキレングリコール、トリアルキレングリコール、又は最大６０００までの、特に１５００までの分子量を有するポリアルキレングリコールとの反応により修飾されたジフェニルメタン４，４’−ジイソシアネート、修飾されたジフェニルメタン４，４’−及び２，４’−イソシアネート混合物又は修飾された粗ＭＤＩ又はトリレン２，４−又は２，６−ジイソシアネートである。ジ−又はポリオキシアルキレングリコールは、個別に又は混合物として使用することができ、例は、ジエチレン及びジプロピレングリコール、ポリオキシエチレン、ポリオキシプロピレン及びポリオキシプロピレンポリオキシエチレングリコール、トリオール及び／又はテトロールである。また、総質量に基づいて２５から３．５質量％、好ましくは２１から１４質量％のＮＣＯ含有量を有し、以下に記載するポリエステルポリオール及び／又は好ましくはポリエーテルポリオール、及びジフェニルメタン４，４’−ジイソシアネート、ジフェニルメタン２，４’−及び４，４’−ジイソシアネートの混合物、トリレン２，４−及び／又は２，６−ジイソシアネート又は粗ＭＤＩから製造されるＮＣＯ含有プレポリマーも適している。カルボジイミド基及び／又はイソシアヌレート環を含有し、総質量に基づいて、４３から１５質量％、好ましくは３１から２１質量％のＮＣＯ含有量を有し、例えばジフェニルメタン４，４’−、２，４’−及び／又は２，２’−ジイソシアネート及び／又はトリレン２，４−及び／又は２，６−ジイソシアネートをベースとする液体ポリイソシアネートも、有用であることが証明されている。
【００５５】
修飾されたポリイソシアネートは、互いに、又は修飾されていない有機ポリイソシアネート、例えば、ジフェニルメタン２，４’−又は４，４’−ジイソシアネート、粗ＭＤＩ又はトリレン２，４−及び／又は２，６−ジイソシアネートと、混合することができる。
【００５６】
特に有用であることが証明されている修飾された有機ポリイソシアネートは、成分（ａ）、（ｂ）、及び必要に応じて（ｃ）及び／又は（ｄ）の少なくとも一部の反応により有利に形成されるＮＣＯ含有プレポリマーであり、特に成分（ｂ１）を少なくとも比例した量で含有するものである。
【００５７】
上記の、及び本発明によって使用されるポリエーテルオール混合物（ｂ）に加えて、イソシアネートに対して反応性の水素原子を有するさらなる化合物（ｃ）が、必要に応じて添加される。
【００５８】
少なくとも２個の反応性水素原子を有する化合物は、主にこの目的に適している。２から８、好ましくは２から３の官能価、及び３００から８０００、好ましくは３００から５０００の平均分子量を有するものが、便宜的に使用される。ポリヒドロキシ化合物のヒドロキシル価は、通常は２０から１６０、好ましくは２８から１１２である。
【００５９】
成分（ｂ）及び（ｃ）で使用するポリエーテルポリオールは、既知の方法によって、例えばアルカリ金属水酸化物、例えば水酸化ナトリウム又は水酸化カリウム、又はアルカリ金属アルコラート、例えばナトリウムメチラート、ナトリウムエチラート、カリウムエチラート又はカリウムイソプロピラートを触媒として使用し、及び分子あたり２から８個、好ましくは２個又は３個の結合した反応性水素原子を含有する少なくとも１種の開始剤を添加するアニオン重合によって、又はルイス酸、例えば五塩化アンチモン、フッ化ホウ素エーテラートなど、又は漂白土を触媒として使用するカチオン重合によって、又はアルキレンラジカルに２から４個の炭素原子を有する１種以上のアルキレンオキシドからの複金属シアン化物触媒作用によって、製造される。特定の意図された使用のために、単官能開始剤もポリエーテル構造に組み込んでよい。
【００６０】
適したアルキレンオキシドの例は、テトラヒドロフラン、１，３−プロピレンオキシド、１，２−及び２，３−ブチレンオキシド、スチレンオキシド及び好ましくはエチレンオキシド及び１，２−プロピレンオキシドである。アルキレンオキシドは、個別に、交互に連続して、又は混合物として、使用され得る。
【００６１】
適した開始剤分子の例は、水、有機ジカルボン酸、例えばコハク酸、アジピン酸、フタル酸及びテレフタル酸、脂肪族及び芳香族の、アルキルラジカル中に１から４個の炭素原子を有する、非置換又はＮ−モノアルキル−、Ｎ，Ｎ−ジアルキル−及びＮ，Ｎ’−ジアルキル−置換のジアミン、例えば非置換又はモノアルキル−及びジアルキル−置換のエチレンジアミン、ジエチレントリアミン、トリエチレンテトラミン、１，３−プロピレンジアミン、１，３−及び１，４−ブチレンジアミン、１，２−、１，３−、１，４−、１，５−及び１，６−ヘキサメチレンジアミン、フェニレンジアミン、２，３−、２，４−及び２，６−トルエンジアミン及び４，４’−、２，４’−及び２，２’−ジアミノジフェニルメタンである。他の適した開始剤分子は、アルカノールアミン、例えばエタノールアミン、Ｎ−メチル−及びＮ−エチルエタノールアミン、ジアルカノールアミン、例えばジエタノールアミン、Ｎ−メチル−及びＮ−エチルジエタノールアミン、及びトリアルカノールアミン、例えばトリエタノールアミン、及びアンモニアである。多価、特に二価及び／又は三価のアルコール、例えばエタンジオール、１，２−及び２，３−プロパンジオール、ジエチレングリコール、ジプロピレングリコール、１，４−ブタンジオール、１，６−ヘキサンジオール、グリセロール、トリメチロールプロパン及びペンタエリスリトールを、使用することが好ましい。
【００６２】
ポリエーテルポリオール、好ましくはポリオキシプロピレンポリオール及びポリオキシプロピレンポリオキシエチレンポリオールは、好ましくは２から８、特に２から３の官能価、及び３００から８０００、好ましくは３００から６０００、特に１０００から５０００の分子量を有し、及び適したポリオキシテトラメチレングリコールは、最大で約３５００までの分子量を有し、適したポリオキシテトラメチレングリコールは、最大で約３５００までの分子量を有する。
【００６３】
他の適したポリエーテルポリオールは、ポリマーで修飾されたポリエーテルポリオール、好ましくはグラフトポリエーテルポリオール、特にスチレン及び／又はアクリロニトリルをベースとし、アクリロニトリル、スチレン又は好ましくはスチレン及びアクリロニトリルの混合物（例えば質量比９０：１０から１０：９０、好ましくは７０：３０から３０：７０）のその場（in situ）重合により製造されるもの、ＤＥ１１１１３９４、ＤＥ１２２２６６９、ＤＥ１１５２５３６及びＤＥ１１５２５３７と同様の、便宜的に上記に述べたポリエーテルポリオール、及び通常１から５０質量％、好ましくは２から２５質量％の量の、例えばポリ尿素、ポリヒドラジド、結合したｔｅｒｔ−アミノ基及び／又はメラミンを含有するポリウレタンを分散相として含有するポリエーテルポリオール分散液、及び例えば、ＥＰ−Ｂ−０１１７５２、ＵＳ４，３７４，２０９及びＤＥ−Ａ−３２３１４９７に記載されているものである。
【００６４】
ポリエーテルオールは、個別に又は混合物の形態で使用することができる。
【００６５】
記載したポリエーテルポリオールに加えて、例えば、ポリエーテルポリアミン及び／又はポリエステルポリオール、ポリチオエーテルポリオール、ポリエステルアミド、ヒドロキシル含有ポリアセタール及びヒドロキシル含有脂肪族ポリカーボネート又は前記ポリオールの少なくとも２種の混合物からなる群から選択されるさらなるポリオールを使用することも可能である。ポリヒドロキシ化合物のヒドロキシル価は、通常は２０から８０、好ましくは２８から５６である。
【００６６】
適したポリエステルポリオールは、例えば、２から１２個の炭素原子の有機ジカルボン酸、好ましくは４から６個の炭素原子の脂肪族ジカルボン酸、２から１２個、好ましくは２から６個の炭素原子の多価アルコール、好ましくはジオールから、従来の方法によって製造することができる。通常、有機ポリカルボン酸及び／又はその誘導体及び多価アルコールは、有利には１：１から１：１．８、好ましくは１：１．０５から１：１．２のモル比で、重縮合に供し、触媒の非存在下で又は好ましくはエステル化触媒の存在下で、便宜的に不活性ガス、例えば窒素、一酸化炭素、ヘリウム、アルゴンなどを含む雰囲気中で、溶融物中１５０から２５０℃、好ましくは１８０から２２０℃で、大気圧又は減圧下で、有利には１０未満、好ましくは２未満の所望の酸価にする。
【００６７】
適したヒドロキシル含有ポリアセタールの例は、グリコール、例えばジエチレングリコール、トリエチレングリコール、４，４’−ジヒドロキシエトキシジフェニルジメチルメタン、ヘキサンジオール及びホルムアルデヒドから製造することができる化合物である。適したポリアセタールは、環状アセタールの重合によって製造することもできる。適したヒドロキシル含有ポリカーボネートは、それ自体既知の種類のものであり、例えば、ジオール、例えば１，３−プロパンジオール、１，４−ブタンジオール及び／又は１，６−ヘキサンジオール、ジエチレングリコール、トリエチレングリコール又はテトラエチレングリコールなどを、ジアリールカーボネート、例えばジフェニルカーボネート、又はホスゲンと反応させることにより製造することができる。ポリエステルアミドは、例えば、多塩基性の飽和及び／又は不飽和カルボン酸又はそれらの無水物及び多価の飽和及び／又は不飽和アミノアルコール及び多価アルコール及びアミノアルコール及び／又はポリアミンの混合物から得られる、主に直鎖の縮合物を含む。適したポリエーテルポリアミンは、上記のポリエーテルポリオールから既知の方法によって製造することができる。例として、ポリオキシアルキレンポリオールのシアノアルキル化及び後続の形成されるニトリルの水素化（ＵＳ３，２６７，０５０）又は水素及び触媒の存在下におけるアミン又はアンモニアによるポリオキシアルキレンポリオールの部分的又は完全なアミノ化（ＤＥ−Ａ−１２１５３７３）が挙げられる。
【００６８】
成分（ｃ）の化合物は、個別に又は混合物の形態で使用することができる。
【００６９】
軟質ポリウレタン発泡体は、鎖延長剤及び／又は架橋剤の存在下又は非存在下で製造することができるが、これらは一般に必要ではない。使用する鎖延長剤及び／又は架橋剤は、４００未満、好ましくは６０から３００の分子量を有するジオール及び／又はトリオールである。適しているのは、例えば、２から１４個、好ましくは４から１０個の炭素原子の脂肪族、脂環式及び／又は芳香脂肪族ジオール、例えばエチレングリコール、１，３−プロパンジオール、１，１０−デカンジオール、ｏ−、ｍ−及びｐ−ジヒドロキシシクロヘキサン、ジエチレングリコール、ジプロピレングリコール、及び好ましくは１，４−ブタンジオール、１，６−ヘキサンジオール及びビス（２−ヒドロキシエチル）ヒドロキノン、トリオール、例えば１，２，４−及び１，３，５−ジヒドロキシシクロヘキサン、トリエタノールアミン、ジエタノールアミン、グリセロール及びトリメチロールプロパン、及びエチレンオキシド及び／又は１，２−プロピレンオキシドをベースとする低分子量ヒドロキシル含有ポリアルキレンオキシド及び開始剤分子としての上記のジオール及び／又はトリオールである。
【００７０】
鎖延長剤、架橋剤又はそれらの混合物をポリウレタン発泡体の製造に使用する場合、それらは、ポリオール化合物の質量に基づいて、最大で１０質量％までの量で便宜的に用いる。
【００７１】
好ましくは、各場合とも成分（ｂ）から（ｆ）の総質量に基づいて、０．５から１５質量％、好ましくは１から１０質量％、特に好ましくは３から１０質量％の量の水を発泡剤（ｄ）として使用する。
【００７２】
水の添加は、他の従来の発泡剤と組み合わせて行うことができる。例えば、ポリウレタン化学から一般に知られているクロロフルオロカーボン（ＣＦＣ）及び高度にフッ素化及び／又は過フッ素化された炭化水素は、この目的に適している。しかしながら、これらの物質の使用は、生態学的理由により大きく制限されている、又は完全に廃止されている。クロロフルオロカーボン及びフルオロカーボンに加えて、特に脂肪族及び／又は脂環式炭化水素、特にペンタン及びシクロペンタン、又はアセタール、例えばメチラールは、可能な代替の発泡剤である。これらの物理的発泡剤は通常、系のポリオール成分に添加される。しかしながら、それらはまた、イソシアネート成分に、又は組み合わせとして、ポリオール成分及びイソシアネート成分の両方に添加することもできる。それらはまた、高度にフッ素化及び／又は過フッ素化された炭化水素と共に、ポリオール成分のエマルションの形態で使用してもよい。乳化剤が使用される場合、通常、ポリオキシアルキレン及びフルオロアルカンラジカルを側基として含有し、約５から３０質量％のフッ素含有量を有するオリゴマーアクリレートが、乳化剤として使用される。このような生成物は、プラスチック化学、例えばＥＰ−Ａ−０３５１６１４から十分に知られている。水に加えて使用し得る発泡剤又は発泡剤混合物の量は、有利には、各場合とも成分（ｂ）から（ｄ）の総質量に基づいて、１から１０質量％、好ましくは１から３質量％である。
【００７３】
軟質ポリウレタン発泡体の製造に使用する触媒（ｅ）は、特に、反応性水素原子の、特に成分（ｂ）、（ｃ）及び（ｄ）のヒドロキシル含有化合物の、有機の、修飾されていない又は修飾されたポリイソシアネート（ａ）との反応を大幅に促進する化合物である。
【００７４】
好ましくは、ゲル触媒及び発泡触媒の混合物を使用する。
【００７５】
適したゲル触媒は、有利には、アミンゲル触媒、有機金属ゲル触媒、又はアミン及び有機金属ゲル触媒の任意の所望の混合物である。これらの触媒は、イソシアネートとポリオールの反応を促進する。
【００７６】
使用するアミンゲル触媒は、例えば、ジアザビシクロウンデカン又は、好ましくは、１，４−ジアザビシクロ［２．２．２］オクタン（Ｄａｂｃｏ）である。
【００７７】
適した有機金属ゲル触媒は有機金属化合物であり、好ましくは有機スズ化合物、例えば有機カルボン酸のスズ（ＩＩ）塩、例えばスズ（ＩＩ）アセテート、スズ（ＩＩ）オクタノエート、スズ（ＩＩ）エチルヘキサノエート及びスズ（ＩＩ）ラウレート、及び有機カルボン酸のジアルキルスズ（ＩＶ）塩、例えばジブチルスズジアセテート、ジブチルスズジラウレート、ジブチルスズマレエート及びジオクチルスズジアセテートである。
【００７８】
イソシアネートと水の反応に特に有利に働く適した発泡触媒の例は、第三級アミン、例えばトリエチルアミン、トリブチルアミン、ジメチルベンジルアミン、Ｎ−メチル−、Ｎ−エチル−及びＮ−シクロヘキシルモルホリン、Ｎ，Ｎ，Ｎ’，Ｎ’−テトラメチルエチレンジアミン、Ｎ，Ｎ，Ｎ’，Ｎ’−テトラメチルブタンジアミン、Ｎ，Ｎ，Ｎ’，Ｎ’−テトラメチル−１，６−ヘキサンジアミン、ペンタメチルジエチレントリアミン、テトラメチルジアミノエチルエーテル、ビス（ジメチルアミノプロピル）ウレア、ジメチルピペラジン、１，２−ジメチルイミダゾール、１−アザビシクロ［３．３．０］オクタン、及びアミノアルカノール化合物、例えばトリエタノールアミン、トリイソプロパノールアミン、Ｎ−メチル−及びＮ−エチルジエタノールアミン及びジメチルエタノールアミンなどである。
【００７９】
ゲル触媒及び発泡触媒に加えて、ポリウレタン化学において通例のさらなる触媒が存在してよい。例えば、以下がこの目的に適している：トリス（ジアルキルアミノアルキル）−ｓ−ヘキサヒドロトリアジン、特にトリス（Ｎ，Ｎ−ジメチルアミノプロピル）−ｓ−ヘキサヒドロトリアジン、水酸化テトラメチルアンモニウムなどの水酸化テトラアルキルアンモニウム、水酸化ナトリウムなどのアルカリ金属水酸化物、及びナトリウムメチラート及びカリウムイソプロピラートなどのアルカリ金属アルコラート、及び１０から２０個の炭素原子、及び必要に応じてＯＨ側基を有する長鎖脂肪酸のアルカリ金属塩。これらの触媒は、軟質発泡体に限られた程度でのみ使用することができ、ＰＩＲ反応を支持する。
【００８０】
有利には、アミンゲル触媒を発泡触媒と組み合わせて使用する。アミンゲル触媒の発泡触媒に対する質量比は、好ましくは１より大きく、特に２より大きく、特に好ましくは３より大きい。
【００８１】
有機金属ゲル触媒を発泡触媒と組み合わせて使用することも可能であり、有機金属ゲル触媒の発泡触媒に対する質量比は、好ましくは１未満である。
【００８２】
無論、アミン及び有機金属ゲル触媒の任意の所望の混合物を発泡触媒と組み合わせて使用することも可能であり、その場合、ゲル触媒の発泡触媒に対する質量比は、好ましくは２未満である。
【００８３】
ゲル触媒及び発泡触媒に加えて、ポリウレタン化学において通例のさらなる触媒が存在する場合、それらは、好ましくは、成分（ｂ）から（ｆ）の質量に基づいて、０．５質量％以下の量で使用される。
【００８４】
全体として、触媒の組み合わせの総量は、成分（ｂ）から（ｆ）の質量に基づいて、好ましくは２質量％未満、特に１質量％未満である。
【００８５】
必要に応じて、新規の軟質ポリウレタン発泡体を製造するために、さらなる助剤及び／又は添加剤（ｆ）を反応混合物に組み込んでもよい。例は、防炎剤、安定剤、充填剤、染料、顔料、ＵＶ安定剤及び加水分解安定剤、並びに静真菌性及び静菌性物質である。
【００８６】
適した防炎剤の例は、トリクレジルホスフェート、トリス（２−クロロエチル）ホスフェート、トリス（２−クロロプロピル）ホスフェート、テトラキス（２−クロロエチル）エチレンジホスフェート、ジメチルメタンホスホネート、ジエチルジエタノールアミノメチルホスホネート及び市販のハロゲン含有ポリオール防炎剤である。上記のハロゲン置換ホスフェートに加えて、無機又は有機の防炎剤、例えば赤リン、水和アルミナ、三酸化アンチモン、酸化ヒ素、アンモニウムポリホスフェート及び硫酸カルシウム、膨張黒鉛又はシアヌル酸誘導体、例えばメラミン、又は少なくとも２種の防炎剤の混合物、例えばアンモニウムポリホスフェート及びメラミン、及び必要に応じてコーンスターチ又はアンモニウムポリホスフェート、メラミン及び膨張黒鉛、及び／又は必要に応じて、芳香族ポリエステルも、ポリイソシアネート重付加物の防炎に使用し得る。メラミンの添加は特に効果的であることが証明されている。一般に、成分（ｂ）から（ｆ）１００質量部あたり、５から５０質量部、好ましくは５から２５質量部の前記防炎剤の使用が便宜的であることが証明されている。
【００８７】
使用する安定剤は、特に界面活性物質、すなわち、出発物質の均一化を支持するのに役立ち、プラスチックのセル構造を調節するのにも適し得る化合物である。例は、乳化剤、例えばヒマシ油硫酸又は脂肪酸のナトリウム塩及び脂肪酸とアミンの塩、例えばオレイン酸とジエチルアミンの、ステアリン酸とジエタノールアミンの、及びリシノール酸とジエタノールアミンの塩、スルホン酸の塩、例えばドデシルベンゼン−又はジナフチルメタンジスルホン酸及びリシノール酸のアルカリ金属塩又はアンモニウム塩；泡安定剤、例えばシロキサン／オキシアルキレンコポリマー及び他の有機ポリシロキサン、オキシエチル化アルキルフェノール、オキシエチル化脂肪アルコール、液体パラフィン、ヒマシ油エステル又はリシノール酸エステル、ターキーレッドオイル及びピーナッツオイル、及びセル調節剤、例えばパラフィン、脂肪アルコール及びジメチルポリシロキサンである。使用する安定剤は、主に水溶性の有機ポリシロキサンである。これらは、その上にエチレンオキシド及びプロピレンオキシドのポリエーテル鎖がグラフトされているポリジメチルシロキサンラジカルを含む。界面活性物質は、通常、成分（ｂ）から（ｆ）１００質量部に対して、０．０１から５質量部の量で使用される。
【００８８】
充填剤、特に補強用充填剤は、それ自体既知である、従来の有機及び無機充填剤、補強剤、増量剤、表面コーティングの摩耗挙動を改善するための組成物、コーティング材料などを意味すると理解されるべきである。特定の例は、無機充填剤、例えばケイ酸塩鉱物、例えば、層状ケイ酸塩、例えばアンチゴライト、蛇紋岩、ホルンブレンド、角閃石、クリソタイル及びタルク、金属酸化物、例えばカオリン、アルミナ、酸化チタン及び酸化鉄、金属塩、例えばチョーク、バライト、及び無機顔料、例えば硫化カルシウム及び硫化亜鉛、並びにガラスなどである。カオリン（陶土）、ケイ酸アルミニウム及び硫酸バリウムとケイ酸アルミニウムとの共沈物、及び天然及び合成の繊維状鉱物、例えばウォラストナイト、様々な長さの、必要に応じて或る大きさにし得る金属繊維、及び特にガラス繊維を使用することが好ましい。適した有機充填剤の例は、カーボン、ロジン、シクロペンタジエニル樹脂及びグラフトポリマー及びセルロース繊維、ポリアミド繊維、ポリアクリロニトリル繊維、ポリウレタン繊維、芳香族及び／又は脂肪族ジカルボン酸エステルをベースとするポリエステル繊維、及び特に炭素繊維である。無機及び有機充填剤は、個別に又は混合物として使用し得、反応混合物中に、成分（ａ）から（ｆ）の質量に基づいて、有利には０．５から５０質量％、好ましくは１から４０質量％の量で組み込まれるが、マット、不織布、天然及び合成繊維の織布の含有量は、最大で８０質量％までの値に達し得る。
【００８９】
上記の他の従来の助剤及び添加剤に関するさらなる情報は、技術文献、例えばＪ．Ｈ．Ｓａｕｎｄｅｒｓ及びＫＣ  Ｆｒｉｓｃｈによるモノグラフ、Ｈｉｇｈ  Ｐｏｌｙｍｅｒｓ、第ＸＶＩ巻、ポリウレタン、Ｐａｒｔ１及び２、Ｉｎｔｅｒｓｃｉｅｎｃｅ  Ｐｕｂｌｉｓｈｅｒｓ  １９６２及び１９６４、又は上記引用のＫｕｎｓｔｓｔｏｆｆｈａｎｄｂｕｃｈ、ポリウレタン、第ＶＩＩ巻、Ｈａｎｓｅｒ−Ｖｅｒｌａｇ  Ｍｕｎｉｃｈ，Ｖｉｅｎｎａ，第１版から第３版に見出される。
【００９０】
適した発泡体の製造のために、有機及び／又は修飾された有機ポリイソシアネート（ａ）、ポリエーテルオール混合物（ｂ）、及び必要に応じて、イソシアネートに対して反応性の水素原子を有するさらなる化合物（ｃ）及びさらなる成分（ｄ）から（ｆ）を、ポリイソシアネート（ａ）のＮＣＯ基の当量数の、成分（ｂ）から（ｆ）の反応性水素原子の合計に対する比が、０．２０：１から１．２：１、好ましくは０．４：１から１．１：１であるような量で、反応させる。
【００９１】
このような方法によって得られるポリウレタン発泡体は、スラブストック発泡体を製造するための適したベルトラインに反応混合物を連続的に適用することによって、有利に製造される。
【００９２】
得られた発泡体は、本発明の工程（ｉ）で使用することができ、又は本発明の方法に供する前に処理してもよい。適した処理工程は、アニーリング又は硬化工程を含み得る。
【００９３】
前記方法により製造した、適したポリウレタン発泡体は、１０から８００ｇ／ｌ、好ましくは１５から１５０ｇ／ｌ、特に２０から６０ｇ／ｌの密度を有することが好ましい。適した発泡体は、１３０％を超える、より好ましくは１４０％を超える、特に１５０％を超える吸水率を有することが好ましい。従って、さらなる実施形態によれば、本発明は、発泡体（Ｆ１）が、１３０％を超える吸水率を有するポリウレタン発泡体である、上記で開示した方法にも関する。
【００９４】
発泡体（Ｆ１）がポリウレタン発泡体である場合、熱成形は、１５０から２４０℃の範囲、より好ましくは１８０から２２０℃の範囲の温度で実行することが好ましい。従って、さらなる実施形態によれば、本発明は、熱成形を１５０から２４０℃の範囲の温度で実行する、上記で開示した方法にも関する。
【００９５】
本発明により得られる発泡体は、−０．８から０．３の範囲、例えば−０．５から０．３の範囲、−０．５から０．２の範囲、好ましくは−０．５から０．１の範囲、特に−０．４から０．１の範囲、−０．３から０．１の範囲、−０．３から０の範囲、より好ましくは−０．４から０の範囲のポアソン比を有する。さらなる態様によれば、本発明は、上記で開示した方法によって得られる又は得ることができる発泡体にも関する。発泡体はオーセチック挙動を示す。
【００９６】
さらなる実施形態によれば、本発明は、発泡体のポアソン比が−０．４から０の範囲である、上記で開示した発泡体にも関する。
【００９７】
本発明による発泡体、又は本発明による方法によって得られる又は得ることができる発泡体は、多くの応用、特にエネルギー吸収特性を必要とする応用に適している。発泡体は、例えば、エネルギー吸収装置として、好ましくは保護具において、家具において、クッションにおいて、例えば車又は飛行機などの乗り物のためのクッションにおいて、改善された洗浄又はすすぎ落とし挙動を有する洗浄装置、例えばブラシにおいて、靴底において、又は例えばイヤホン、耳栓又はダボにおいて使用する封止、絶縁又は固定するための材料として、又は吸音材として、使用し得る。
【００９８】
さらなる態様によれば、本発明は、本発明による発泡体、又は本発明による方法によって得られる又は得ることができる発泡体を、エネルギー吸収装置として、好ましくは保護具、家具、クッション、洗浄装置において、靴底において、又は吸音材として使用する方法にも関する。
【００９９】
本発明は、以下の実施形態を含み、これらは、その中で定義されるそれぞれの相互依存性によって示される実施形態の特定の組み合わせを含む。
【０１００】
１．  −０．８から０．３の範囲のポアソン比を有する発泡体（ＦＡ）を製造する方法であって、工程（ｉ）及び（ｉｉ）：
（ｉ）  ＤＩＮ  ＥＮ２９０５３により決定して、３０００から８０００Ｐａｓ／ｍ２の範囲の流動抵抗を有する発泡体（Ｆ１）を提供する工程、
（ｉｉ）  発泡体（Ｆ１）を、三軸圧縮を含む熱成形に供する工程、
を含み、発泡体（Ｆ１）が工程（ｉｉ）の前に網状化されない、方法。
【０１０１】
２．  熱成形を、０．３３から０．９の範囲で３方向すべてに線形圧縮比（ＬＣＲ）を用いて実行する、実施形態１に記載の方法。
【０１０２】
３．  −０．８から０．３の範囲のポアソン比を有する発泡体（ＦＡ）を製造する方法であって、工程（ｉ）及び（ｉｉ）：
（ｉ）  ＤＩＮ  ＥＮ２９０５３により決定して、３０００から８０００Ｐａｓ／ｍ２の範囲の流動抵抗を有する発泡体（Ｆ１）を提供する工程、
（ｉｉ）  発泡体（Ｆ１）を、三軸圧縮を含む熱成形に供する工程、
を含み、発泡体（Ｆ１）が工程（ｉｉ）の前に網状化されず、
熱成形を０．３３から０．９の範囲で３方向すべてに線形圧縮比（ＬＣＲ）を用いて実行する、方法。
【０１０３】
４．  発泡体（Ｆ１）が、３から２０ｇ／ｌの範囲の密度を有するメラミン及びホルムアルデヒドをベースとする発泡体である、実施形態１から３のいずれか一項に記載の方法。
【０１０４】
５．  −０．８から０．３の範囲のポアソン比を有する発泡体（ＦＡ）を製造する方法であって、工程（ｉ）及び（ｉｉ）：
（ｉ）  ＤＩＮ  ＥＮ２９０５３により決定して、３０００から８０００Ｐａｓ／ｍ２の範囲の流動抵抗を有する発泡体（Ｆ１）を提供する工程、
（ｉｉ）  発泡体（Ｆ１）を、三軸圧縮を含む熱成形に供する工程、
を含み、発泡体（Ｆ１）が工程（ｉｉ）の前に網状化されず、
発泡体（Ｆ１）が、３から２０ｇ／ｌの範囲の密度を有するメラミン及びホルムアルデヒドをベースとする発泡体である、方法。
【０１０５】
６．  工程（ｉｉ）が、温度（Ｔ１）での少なくとも１つの圧縮工程（Ｃ１）及び少なくとも１つの離型工程（Ｄ）を含む、実施形態１から５のいずれか一項に記載の方法。
【０１０６】
７．  発泡体（Ｆ１）が、５から１３ｇ／ｌの範囲の密度を有するメラミン及びホルムアルデヒドをベースとする発泡体である、実施形態１から６のいずれか一項に記載の方法。
【０１０７】
８．  発泡体（Ｆ１）が、１：１から１：３の範囲の比のメラミン及びホルムアルデヒドをベースとする発泡体である、実施形態１から７のいずれか一項に記載の方法。
【０１０８】
９．  熱成形を１２０から２６０℃の範囲の温度で実行する、実施形態１から８のいずれか一項に記載の方法。
【０１０９】
１０．  発泡体（Ｆ１）が、１０から１５０ｇ／ｌの範囲の密度を有するポリウレタン発泡体である、実施形態１から３のいずれか一項に記載の方法。
【０１１０】
１１．  −０．８から０．３の範囲のポアソン比を有する発泡体（ＦＡ）を製造する方法であって、工程（ｉ）及び（ｉｉ）：
（ｉ）  ＤＩＮ  ＥＮ２９０５３により決定して、３０００から８０００Ｐａｓ／ｍ２の範囲の流動抵抗を有する発泡体（Ｆ１）を提供する工程、
（ｉｉ）  発泡体（Ｆ１）を、三軸圧縮を含む熱成形に供する工程、
を含み、発泡体（Ｆ１）が工程（ｉｉ）の前に網状化されず、
発泡体（Ｆ１）が、１０から１５０ｇ／ｌの範囲の密度を有するポリウレタン発泡体である、方法。
【０１１１】
１２．  工程（ｉｉ）が、温度（Ｔ１）での少なくとも１つの圧縮工程（Ｃ１）及び少なくとも１つの離型工程（Ｄ）を含む、実施形態１から１１のいずれか一項に記載の方法。
【０１１２】
１３．  発泡体（Ｆ１）が、１３０％を超える吸水率を有するポリウレタン発泡体である、実施形態１から３のいずれか一項に記載の方法。
【０１１３】
１４．  発泡体（Ｆ１）が、１３０％を超える吸水率を有するポリウレタン発泡体である、実施形態１０から１２のいずれか一項に記載の方法。
【０１１４】
１６．  熱成形を１５０から２４０℃の温度範囲で実行する、実施形態１から３のいずれか一項に記載の方法。
【０１１５】
１７．  熱成形を１５０から２４０℃の温度範囲で実行する、実施形態１０から１６のいずれか一項に記載の方法。
【０１１６】
１８．  実施形態１から１７のいずれか一項に記載の方法により得られる又は得ることができる発泡体。
【０１１７】
１９．  発泡体のポアソン比が−０．４から０の範囲である、実施形態１８に記載の発泡体。
【０１１８】
２０．  実施形態１８又は１９に記載の発泡体、又は実施形態１から１７のいずれか一項に記載の方法によって得られる又は得ることができる発泡体を、エネルギー吸収装置として、好ましくは保護具、家具、クッション、改善された洗浄又はすすぎ落とし挙動を有する洗浄装置において、靴底において、又は例えばイヤホン、耳栓又はダボにおいて使用する封止、絶縁又は固定するための材料として、又は吸音材として、使用する方法。
【０１１９】
本発明を説明するために、以下に実施例を使用する。
【実施例】
【０１２０】
１．  発泡体変換プロセス
熱成形プロセスは、長さＬ、幅Ｗ及び深さＤを有する発泡体のブロックについて記載する。
【０１２１】
オーセチック発泡体変換の以前の経験に基づいて、線形圧縮比（圧縮から非圧縮の寸法）ＬＣＲを定義し、内部寸法ＬＣＲｘＬ及びＬＣＲｘＷ及びＬＣＲｘＤの金属製変換用型に発泡体を挿入することにより、変換の間３方向すべてに用いた。発泡体を変換用型に挿入する際の表面のしわを最小限に抑えるために、必要に応じて潤滑剤（調理油）及び/又はスパチュラを使用した。発泡体を挿入したら、エンドタブを型の端に適用した。
【０１２２】
型及び発泡体をオーブン中変換温度で１５分間置いた。次いで、発泡体をすばやく取り除き、リブの付着を回避し表面のしわを最小限に抑えるために弛緩させ、次いで型内に変換温度でさらに１０分間、続いて変換温度の半分で２０分間再挿入した。最後に、発泡体を、型から取り出す前に型内で周囲温度まで冷却した。
【０１２３】
熱成形工程では、長さＬＣＲ（Ｌ）、幅ＬＣＲ（Ｗ）及び深さＬＣＲ（Ｄ）を有するブロックが得られた。
【０１２４】
２．  変換条件及び結果
【０１２５】
【表１】
2020533458.tif 000002
【０１２６】
＊  Ｃ．Ｗ．Ｓｍｉｔｈら，Ｊ  Ｍａｔｅｒ  Ｓｃｉ（２００８）４３：５８５１-５８６０
＊＊  Ｃ．Ｇｅ  Ｊｏｕｒｎａｌ  ｏｆ  Ｃｅｌｌｕｌａｒ  Ｐｌａｓｔｉｃｓ  ２０１３  ４９（６）５２１−５３３（本明細書ではＢａｓｏｔｅｃと表示する）
【０１２７】
引用文献
ＷＯ８８／００５２３Ａ１
ＥＰ０１１７５２Ａ１
ＵＳ４，３７４，２０９
ＤＥ３２３１４９７Ａ１
ＥＰ１７６７１Ａ１
ＥＰ３７４７０Ａ１
ＤＥ１１１１３９４Ａ１
ＤＥ１２２２６６９Ａ１
ＤＥ１１５２５３６Ａ１
ＤＥ１１５２５３７Ａ１
ＵＳ３，２６７，０５０
ＤＥ１２１５３７３Ａ１
ＥＰ０３５１６１４Ａ１
Ｈｏｕｂｅｎ−Ｗｅｙｌ，Ｍｅｔｈｏｄｅｎ  ｄｅｒ  ｏｒｇａｎｉｓｃｈｅｎ  Ｃｈｅｍｉｅ，第１４／２巻、１９６３年、第３１９から４０２頁
Ｃ．Ｗ．Ｓｍｉｔｈら，Ｊ  Ｍａｔｅｒ  Ｓｃｉ（２００８）４３：５８５１−５８６０
Ｃ．Ｇｅ  Ｊｏｕｒｎａｌ  ｏｆ  Ｃｅｌｌｕｌａｒ  Ｐｌａｓｔｉｃｓ  ２０１３  ４９（６）５２１−５３３
【国際調査報告】
2020533458.tif 000003
2020533458.tif 000004
2020533458.tif 000005